ПОЛИМЕРНАЯ КОМПОЗИЦИЯ, ЕЕ ПРИМЕНЕНИЕ И ПОВЕРХНОСТНАЯ ПРОКЛЕЙКА

1. Водорастворимая полимерная композиция, полученная путем полимеризации в водной полимеризационной среде, которая содержит расщепленный крахмал, по крайней мере, следующие мономеры:
- акриламид и/или метакриламид, и
- > 2 мол.%, по меньшей мере, одной ненасыщенной моно или дикарбоновой кислоты (кислот) или ее солей,
полимерная композиция имеет анионный результирующий заряд при рН 7 и содержание твердых веществ > 5 вес.%.
2. Полимерная композиция по п.1, отличающаяся тем, что полимерная композиция имеет анионный результирующий заряд в диапазоне -0,5 - -2,5 мг-экв/г, предпочтительно -0,7 - -2,0 мг-экв/г, более предпочтительно -0,9 - -1,6 мг-экв/г при рН 7.
3. Полимерная композиция по п.1 или 2, отличающаяся тем, что расщепленный крахмал является расщепленным катионным крахмалом или расщепленным неионным крахмалом.
4. Полимерная композиция по п.3, отличающаяся тем, что расщепленный крахмал является расщепленным катионным крахмалом, который имеет степень замещения DS в диапазоне от 0,015-0,2, предпочтительно 0,02-0,1, более предпочтительно 0,03-0,08.
5. Полимерная композиция по любому из предшествующих пп. 1-4, отличающаяся тем, что раствор расщепленного крахмала имеет вязкость в диапазоне от 3-100 мПа⋅с, предпочтительно 4-70, более предпочтительно 4-50, измеренную при 10 вес.% концентрации твердых веществ при температуре 60°С с помощью вискозиметра Брукфилда DV1.
6. Полимерная композиция по любому из предшествующих пп. 1-5, отличающаяся тем, что количество, по меньшей мере, одной моно- или дикарбоновой кислоты или ее соли составляет 3-30 мол.%, предпочтительно 6-19 мол.%, более предпочтительно 8-16 мол.%, в расчете от общего содержания мономера.
7. Полимерная композиция по любому из предшествующих пп. 1-6, отличающаяся тем, что полимерную композицию получают полимеризацией (мет)акриламида и, по меньшей мере, одной ненасыщенной моно- или дикарбоновой кислоты или ее соли, выбранной из группы, состоящей из акриловой кислоты, малеиновой кислоты, фумаровой кислоты, итаконовой кислоты, аконитовой кислоты, мезаконовой кислоты, цитраконовой кислоты, кротоновой кислоты, изокротоновой кислоты, ангеликовой кислоты, тиглиновой кислоты и любой их соли.
8. Полимерная композиция по любому из предшествующих пп. 1-7, отличающаяся тем, что водная среда полимеризации содержит один или более инициаторов, а также общее количество использованного инициатора(-ов) предпочтительно составляет не более 0,9 вес.%, предпочтительно не более 0,85 вес.%, более предпочтительно не более 0,8 вес.%, в пересчете на количество мономеров.
9. Полимерная композиция по любому из предшествующих пп. 1-8, отличающаяся тем, что полимерная композиция имеет плотность катионного заряда 0,02-0,3 мг-экв/г, предпочтительно от 0,03-0,15 мг-экв/г, более предпочтительно 0,04-0,1 мг-экв/г при рН 2,7.
10. Полимерная композиция по любому из предшествующих пп. 1-9, отличающаяся тем, что полимерная композиция получается путем полимеризации из раствора или гель-полимеризацией.
11. Полимерная композиция по любому из предшествующих пп. 1-10, отличающаяся тем, что полимерная композиция получается путем полимеризации в растворе и имеет содержание твердых веществ 10-30 вес.%, предпочтительно 15-25 вес.%.
12. Полимерная композиция по п.11, отличающаяся тем, что количество расщепленного крахмала в полимерной композиции находится в диапазоне от 1-50 вес.%, предпочтительно 4-35 вес.%, более предпочтительно 10-25 вес.%, рассчитанного из общего количества твердых веществ в композиции.
13. Полимерная композиция по п. 11 или 12, отличающаяся тем, что полимерная композиция имеет вязкость в диапазоне от 50-1500 мПа⋅с, предпочтительно 60-400 мПа⋅с, более предпочтительно 80-250 мПа⋅с, измеренную при концентрации 10 вес.% твердых веществ при 25°С, рН 4, с использованием вискозиметра Брукфилда DV1.
14. Применение полимерной композиции по любому из пп. 1-13 для поверхностной проклейки бумаги, картона или тому подобного.
15. Применение по п.14, отличающееся тем, что картон является наружным слоем сплошного склеенного картона, бумагой для гофрирования, картоном для складных коробок (FBB), макулатурным мелованным картоном (WLC), отбеленным картоном из сульфатной целлюлозы (SBS) или неотбеленным картоном из сульфатной целлюлозы (SUS).
2
2
2
16. Применение по п. 14 или 15, отличающееся тем, что картон имеет поверхностную плотность от 60 до 500 г/м, предпочтительно в интервале 70-250 г/м, более предпочтительно 100-180 г/м.
17. Композиция для поверхностной проклейки для нанесения на поверхность бумаги, картона или тому подобного, проклеивающая композиция, содержащая:
- 0,5-10% по весу, предпочтительно от 0,5-5% по весу, более предпочтительно 0,7-3% по весу, из полимерной композиции по любому из пп. 1-13, и
- крахмал,
композицию для поверхностной проклейки, с содержанием твердых частиц 0,5-25 вес.%.
18. Поверхностная проклейка по п.17, отличающаяся тем, что проклеивающая композиция имеет вязкость в диапазоне 3-50 мПа⋅с, предпочтительно 4-35 мПа⋅с, более предпочтительно 5-25 мПа⋅с, измеренную при 60°С с помощью вискозиметра Брукфилда DV1.